"1価及び2価の混合原子価ヨウ化銅を担持した酸化タングステンからなる、混合原子価銅化合物担持酸化タングステン。前記ヨウ化銅の組成比がCuIx1<x<2である、請求項1に記載の混合原子価銅化合物担持酸化タングステン。前記ヨウ化銅の組成比がCuIx1.05≦x≦1.8である、請求項2に記載の混合原子価銅化合物担持酸化タングステン。前記ヨウ化銅の結晶構造が、閃亜鉛構造、ウルツ鉱型構造、塩化ナトリウム構造の少なくとも1種である、請求項1~3のいずれかに記載の混合原子価銅化合物担持酸化タングステン。前記混合原子価銅化合物の担持量が、前記酸化タングステン100質量部に対して、銅金属換算で0.1~50質量部である、請求項1~4のいずれかに記載の混合原子価銅化合物担持酸化タングステン。請求項1~5のいずれかに記載の混合原子価銅化合物担持酸化タングステンを含有する、抗ウイルス剤。請求項1~5のいずれかに記載の混合原子価銅化合物担持酸化タングステンを含有する、光触媒。銅イオンを溶解させた溶液に酸化タングステンを懸濁させ、ヨウ素イオンを添加する工程を含む、請求項1~5のいずれかに記載の混合原子価銅化合物担持酸化タングステンの製造方法。前記ヨウ素イオンを添加する工程で、ヨウ素の銅に対するモル比I/Cuが1.1以上となるようにヨウ素イオンを添加することを特徴とする、請求項8に記載の混合原子価銅化合物担持酸化タングステンの製造方法。前記銅イオンを溶解させた溶液のpHが1~8であることを特徴とする、請求項8又は9に記載の混合原子価銅化合物担持酸化タングステンの製造方法。特許文献5の手法に従って、酸化タングステンに1価銅と2価銅の混合物を担持するには、液性雰囲気をアルカリ性にする必要がある。しかし、液性をアルカリ性にすると酸化タングステンが溶解してしまうため、結果として銅化合物を担持できないという問題がある。従って、生産性が高く、可視光照射下での脱臭機能と暗所下での抗ウイルス活性が高い銅化合物担持酸化タングステン触媒の開発が望まれている。本発明は、このような状況下において可視光照射下での脱臭機能と暗所下での抗ウイルス活性が高い銅化合物担持酸化タングステン、及びその製造方法を提供することを目的とする。本発明者らは、前記目的を達成するために、鋭意研究を重ねた結果、酸化タングステン粒子に混合原子価のヨウ化銅を銅化合物として担持することによって、可視光照射下での高い脱臭機能を持ちながら、暗所下での高い抗ウイルス特性を併せ持つ銅化合物担持酸化タングステンが得られることを見出した。本発明は、かかる知見に基づいて完成したものである。なお、本明細書において、光触媒とは、半導体の性質を有し、バンドギャップ以上の光を吸収することによって正孔と電子を生成し、それらが化学反応に関与することにより触媒作用を示す物質を指す。また、助触媒とは、光触媒により生成する正孔または電子を捕捉したり、反応基質の吸着量を増加させたり、または光触媒表面で起こる化学反応の活性化エネルギーを下げたりする物質を指す。銅化合物の2価成分は、酸化タングステン光触媒の助触媒として機能する。また、混合原子価の化合物とは、HYPERLINKhttpkotobankjpwordE5AE9AE6AF94E4BE8BE381AEE6B395E58987定比例の法則に従わない化合物を指し、侵入型化合物やHYPERLINKhttpkotobankjpwordE6A0BCE5AD90格子HYPERLINKhttpkotobankjpwordE6ACA0E6908D欠損化合物,たとえば遷移金属の酸化物,硫化物,水素化物,HYPERLINKhttpkotobankjpwordE782ADE58C96E789A9炭化物,ホウ化物などで,そのHYPERLINKhttpkotobankjpwordE58E9FE5AD90原子比が一定のHYPERLINKhttpkotobankjpwordE7B0A1E58D98簡単なHYPERLINKhttpkotobankjpwordE695B4E695B0整数比にならないようなものをいう。また、ウイルスとは、DNAウイルス及びRNAウイルスを意昧するが、細菌に感染するウイルスであるバクテリオファージ以下、ファージと略記することもあるも包含する。一般的に、動物ウイルス、植物ウイルス、細菌ウイルスと言われるものを指し、特に限定されるものではない。すなわち、本発明は、次の[1]~[10]を提供する。[1]1価及び2価の混合原子価ヨウ化銅を担持した酸化タングステンからなる、混合原子価銅化合物担持酸化タングステン。[2]前記ヨウ化銅の組成比がCuIx1<x<2である、[1]に記載の混合原子価銅化合物担持酸化タングステン。[3]前記ヨウ化銅の組成比がCuIx1.05≦x≦1.8である、[2]に記載の混合原子価銅化合物担持酸化タングステン。[4]前記ヨウ化銅の結晶構造が、閃亜鉛構造、ウルツ鉱型構造、塩化ナトリウム構造の少なくとも1種である、[1]~[3]のいずれかに記載の混合原子価銅化合物担持酸化タングステン。[5]前記混合原子価銅化合物の担持量が、前記酸化タングステン100質量部に対して、銅金属換算で0.1~50質量部である、[1]~[4]のいずれかに記載の混合原子価銅化合物担持酸化タングステン。[6][1]~[5]のいずれかに記載の混合原子価銅化合物担持酸化タングステンを含有する、抗ウイルス剤。[7][1]~[5]のいずれかに記載の混合原子価銅化合物担持酸化タングステンを含有する、光触媒。[8]銅イオンを溶解させた溶液に酸化タングステンを懸濁させ、ヨウ素イオンを添加する工程を含む、[1]~[5]のいずれかに記載の混合原子価銅化合物担持酸化タングステンの製造方法。[9]前記ヨウ素イオンを添加する工程で、ヨウ素の銅に対するモル比I/Cuが1.1以上となるようにヨウ素イオンを添加することを特徴とする、[8]に記載の混合原子価銅化合物担持酸化タングステンの製造方法。[10]前記銅イオンを溶解させた溶液のpHが1~8であることを特徴とする、[8]又は[9]に記載の混合原子価銅化合物担持酸化タングステンの製造方法。本発明によれば、暗所下でのウイルス不活化性抗ウイルス性及び可視光下での光触媒活性に優れる混合原子価銅化合物担持酸化タングステン及びその製造方法を提供することができる。[混合原子価銅化合物担持酸化タングステン]まず、本発明の混合原子価銅化合物担持酸化タングステン単に銅化合物担持酸化タングステンということがあるについて説明する。本発明の銅化合物担持酸化タングステンは、1価及び2価の混合原子価ヨウ化銅を担持した酸化タングステンからなるものである。本発明の混合原子価銅化合物担持酸化タングステンによると、酸化タングステンの表面に1価及び2価の混合原子価ヨウ化銅が担持されているため、銅は1価成分と2価成分の両方を有する。そのため、1価銅成分によって暗所下での抗ウイルス特性に優れ、また、2価状態の銅が、酸化タングステン光触媒の助触媒として機能することによって、可視光吸収による脱臭などの光触媒機能にも優れる。1価及び2価の混合原子価ヨウ化銅は1つの化合物の状態、つまり、混合原子価状態の化合物として担持されていてもよい。1つの化合物として担持するのが、製法上簡便であるために、好ましい。なお、混合原子価状態の化合物に加えて、更に1価銅化合物及び/又は2価銅化合物を担持してもよい。次に、混合原子価銅化合物担持酸化タングステンの各成分について説明する。ヨウ化銅は閃亜鉛構造、ウルツ鉱型構造、塩化ナトリウム構造を持つことが知られているが、どの結晶構造のヨウ化銅を担持してもよい。製造手法の簡便性から、閃亜鉛構造のものが好適に用いられる。また、ZnOやGaNなどの同一の構造を持つ化合物とヨウ化銅との固溶体を形成していてもよい。閃亜鉛構造、ウルツ鉱型構造、または、塩化ナトリウム構造を保っていれば、CuとIのモル比I/Cuは特に制限はない。すなわち、1価及び2価の混合原子価ヨウ化銅は、閃亜鉛鉱構造、ウルツ鉱型構造、または、塩化ナトリウム構造のヨウ化銅でありながら、CuとIの量論比が1:1モル比である銅化合物CuIからくずれた混合原子価銅化合物CuIx1<x<2であることが好ましい。過剰のヨウ素の状態は不明であるが、CuIの結晶構造内に置換または侵入していてもよく、または、表面に吸着した状態であってもよい。混合原子価の化合物CuIx1<x<2の結晶構造は、XRDによって同定できる。WO3のX線回折ピーク以外に、25.5°付近に回折ピークが観測されれば、閃亜鉛構造のCuIxが存在していることを確かめれる。また、ヨウ化銅の担持量が少ないときは、X線回折ピークが観測されないことがあるが、蛍光X線やSEM-EDX等の元素分析において、CuとIを検出することにより、CuIx1<x<2が存在していること、及びxの値を確かめられる。酸化タングステンに担持されたCuIx1<x<2粒子の大きさは特に制限はないが、1μm以下であることが好ましく、500nm以下であることがより好ましく、100nm以下であることがより更に好ましい。100nm以下であることで、CuIx1<x<2のウイルスとの接触確率が高くなり、高い抗ウイルス性能が発現する。CuIx1<x<2の担持量は、酸化タングステン100質量部に対して、銅メタル換算で0.1~50質量部であることが好ましく、0.3~20質量部であることがより好ましく、1~5質量部であることがより更に好ましい。0.1質量部以上あることで、CuIx1<x<2の存在比が多くなるため高い抗ウイルス性能を発揮するため好ましい。一方、50質量部以下であると、CuIx1<x<2による光吸収の阻害が生じて光触媒活性が低下してしまうことが防止される。本発明の銅化合物担持酸化タングステン光触媒において、酸化タングステンの表面に担持されたCuIx1<x<2のうちの1価成分がウイルスに対して高い不活化性能を示し、共存するCuの2価成分がWO3の励起電子を補足し、高い光触媒性能を発揮する。xは、1より大きく2より小さければよく、1.05~1.8であることがより好ましく、1.1~1.7であることが更に好ましく、1.15~1.6であることがより更に好ましい。[銅化合物担持酸化タングステンの製造方法]本発明の混合原子価銅化合物担持酸化タングステンの製造方法は、銅イオンを溶解させた溶液に、酸化タングステンを懸濁させ、ヨウ素イオンを添加する工程を含むものである。酸化タングステンにヨウ化銅を担持する方法としては、WO3粉末とCuI粉末を混合する混練法、CuIコロイドをWO3粉に吸着させるコロイド吸着法、液相中で銅塩をヨウ素と反応させて、WO3上に析出させる液相析出法のどれを用いてもよいが、製造法上簡便な液相析出法が好ましい。例えば、銅イオンを含む水溶液中に酸化タングステンを分散させた後に、過剰のヨウ素イオンを加えることで、WO3上にCuIx1<x<2を析出させる。これにより、高い光触媒活性を発現しうる混合原子価の銅化合物担持酸化タングステンを製造することができる。例えば酸化タングステン粉末と、銅二価塩塩化銅、酢酸銅、硫酸銅、硝酸銅など、好ましくは塩化銅IIとを極性溶媒に加え混合し、ヨウ素化合物ヨウ化水素、ヨウ素酸ナトリウム、ヨウ化アンモニウム、ヨウ化ナトリウム、ヨウ化カリウムなど、好ましくはヨウ化ナトリウムを添加して、酸化タングステン表面にヨウ化銅を析出させる方法を用いることができる。この場合、2価銅イオンが、ヨウ素イオンにより還元される反応は、例えばI/Cu=2である場合、下記の式に従って進むと考えられる。2CuCl24NaI→2CuIx2-xI24NaCl得られた混合原子価の銅担持酸化タングステンにおいて、Cu:Iの比率は、CuIの量論比からくずれており、1価、2価銅が共存した、混合原子価の銅担持酸化タングステンである。極性溶媒は、銅2価塩、ヨウ素化合物が溶解するものであればよく、例えば、水である。ヨウ素イオンの添加量は、銅のモル数に対して、1.1倍以上であることが好ましく、1.2倍以上であることがより好ましく、1.5倍以上であることが更に好ましい。1.1倍以上添加することで、結晶質のヨウ化銅を効率よく酸化タングステン上に生成することができる。一方、ヨウ素イオンの添加量が多い場合については、CuIx1<x<2のxが2未満であれば問題はない。ここで、酸化タングステン粉末と、銅二価塩塩化銅、酢酸銅、硫酸銅、硝酸銅など、好ましくは塩化銅IIとを極性溶媒に加えた溶液は、生成したCuIの凝集を抑制するために、溶液のpHを2~8とすることが好ましく、3~7とすることがより好ましい。pH8以下であると、酸化タングステンの溶解が良好に防止される。ここで、溶液のpHは、アルカリ成分水酸化ナトリウム水溶液、水酸化カリウム水溶液、水酸化カルシウム水溶液、石灰水、炭酸ナトリウム水溶液、アンモニア水溶液、トリエチルアミン水溶液、ピリジン水溶液、エチレンジアミン水溶液、炭酸水素ナトリウム水溶液など、酸性成分塩酸、硫酸、硝酸、クエン酸、シュウ酸などを加えることで所望の値とすることができる。また、ゼラチン、グルコース等の分散剤を共存させても良い。このようにして得られる本発明の混合原子価銅化合物担持酸化タングステンの適用形態は特に限定されず、任意の光線の存在下の他、暗所においても使用することができる。また、本発明の混合原子価銅化合物担持酸化タングステンは、水の存在下例えば水中や海水中など、乾燥状態例えば冬季などにおける低湿度の状態など、高湿度の状態、あるいは有機物の共存下においても高いウイルス不活化能、かつ、脱臭などの光触媒能を有し、持続的にウイルスを不活化できる。例えは壁、床、天井などのほか、病院や工場などの建築物、工作機械や測定装置類、電化製品の内部や部品冷蔵庫内、洗濯機内、食器洗浄機などの内部や空気洗浄機のフィルターなどなど、任意の対象物に適用可能である。暗所の例として、機械内部や冷蔵庫の収納室、夜間又は不使用時に暗所となる病院施設待合室や手術室などへの適用が好適な例として挙げられるが、これらに限定されることはない。また、例えば、インフルエンザ対策のーつとして空気洗浄機のセラミックフィルターに酸化チタンをコーティングして紫外線照射するための光源を組み込んだ製品が提案されているが、本発明の混合原子価の銅化合物担持酸化タングステンをフィルターに適用することにより紫外線光源が必須ではなくなり、コストを低減できるばかりでなく、安全性も高めることができる。また、混合原子価銅化合物担持酸化タングステンの活性を向上させるために、TiO2やゼオライトなどの吸着助剤と組み合わせて使用してもよい。特に、アルデヒド類等の有機化合物等の環境に悪影響を与える物質が存在したときに、本願発明の混合原子価銅化合物担持酸化タングステンは、光照射下において、暗所と比較した場合に有機物の濃度を低下させ、酸化分解物である二酸化炭素濃度を増加させる。また、バクテリオファージと接触させたときに、暗所、明所ともに、バクテリオファージを不活化できる。以下、本発明を参考例、実施例及び比較例により具体的に説明するが、本発明はこれらの例に限定されるものではない。なお、各例で得られた光触媒粉末の諸特性を以下に示す方法に従って求めた。1二酸化炭素発生速度脱臭機能密閉式のガラス製反応容器容量0.5L内に、直径1.5cmのガラス製シャーレを配置し、そのシャーレ上に、各実施例、比較例で得られた粉末0.3gを置いた。反応容器内を酸素と窒素との体積比が1:4である混合ガスで置換し、5.2μLの水相対湿度50相当25°Cと、5.1アセトアルデヒド25°C1気圧の標準状態の窒素との混合ガスとして5.0mLとを封入し、反応容器の外から可視光線を照射した。可視光線の照射には、キセノンランプに、波長400nm以下の紫外線をカットするフィルター商品名:L-42,旭テクノグラス株式会社を装着した光源を用いた。アセトアルデヒドの酸化分解生成物である二酸化炭素の発生速度をガスクロマトグラフィーで経時的に測定した。光触媒活性の評価は1時間あたりの二酸化炭素の発生量で行った。2抗ウイルス性能バクテリオファージの不活化≪ウイルス不活化能の評価:LOGN/N0の測定≫ウイルス不活化能は、バクテリオファージを用いたモデル実験により以下の方法で確認した。なお、バクテリオファージに対する不活化能をウイルス不活化能のモデルとして利用する方法は、例えばApplMicrobiolBiotechnol79pp1271332008に記載されており、信頼性のある結果が得られることが知られている。深型シャーレ内にろ紙を敷き、少量の滅菌水を加えた。ろ紙の上に厚さ5mm程度のガラス製の台を置き、その上に各実施例、比較例で得られた粉末を塗布したガラス板50mm×50mm×1mmを置いた。粉末を塗布したガラス板としては、粉末をエタノール溶媒に分散させ、ガラス板50mm×50mm×1mmの表面全面に固形分が2.0mg/25cm2になるように、分散液を塗布し、ガラス板上の溶媒を蒸発させたものを用いた。この上にあらかじめ馴化しておき濃度も明らかとなっているQBファージNBRC20012懸濁液を100μL滴下し、試料表面とファージを接触させるためにPETポリエチレンテレフタレート製のOHPフィルムを被せた。この深型シャーレにガラス板で蓋をしたものを測定用セットとした。同様の測定用セットを複数個用意した。また、光源として白色蛍光灯を用い、紫外線カットフィルター日東樹脂工業株式会社製、N-113にて400nm以下の光をカットし、照度が800ルクスになる位置に複数個の測定用セットを静置した。所定時間経過後にガラス板上のサンプルのファージ濃度測定を行った。ファージ濃度の測定は以下の方法で行った。ガラス板上のサンプルを10mLの回収液に浸透し、振とう機にて10分間振とうさせた。このファージ回収液を適宣希釈し、別に培養しておいた大腸菌の培養液と混合して撹拌した後、37°Cの恒温庫内に10分間静置して大腸菌にファージを感染させた。この液を寒天培地にまき、37°Cで15時間培養した後にファージのプラーク数を目視で計測した。得られたプラーク数にファージ回収液の希釈倍率を乗じることによってファージ濃度Nを求めた。初期ファージ濃度N0と、所定時間後のファージ濃度Nとから、ファージ相対濃度LOGN/N0を求めた。3ヨウ化銅の存否及び組成比の測定WO3にCuIxが担持されているか否かはXRD測定で評価した。また、担持されたCuIxの元素比は、SEM-EDXによって元素分析を行うことで求めた。SEM-EDX測定に使用した装置は、株式会社日立テクノロジーズ製S5500と株式会社堀場製作所製EMAX7000であった。XRD測定は、銅ターゲットを使用し、Cu-Kα1線を用いて、管電圧が45kV、管電流が40mA、測定範囲が2θ=20~80deg、サンプリング幅が0.0167deg、走査速度が1.1deg/minで行った。測定に使用した装置は、Panalytical社製のX‘pertPROであった。実施例1酸化タングステン粉末5gを濃度0.125質量の塩化銅水溶液200mL酸化タングステンに対して銅として5質量部相当に添加した。次いで、NaOHaqを加え、pHを5.5にした後、銅に対して2倍モル量のヨウ化ナトリウムを添加し、30分間攪拌したヨウ素イオン添加工程。その後、吸引ろ過にて洗浄回収し、120°Cで1昼夜乾燥後、メノウ乳鉢にて粉砕し、銅化合物担持酸化タングステン粉末を得た。元素分析によって測定されたxは、1.3であった。結果を表1に示す。実施例2酸化タングステンに対して銅として1質量部相当にした以外は、実施例1と同様に行い、銅化合物担持酸化タングステン粉末を得た。元素分析によって測定されたxは、1.2であった。実施例3NaOHaqの代わりにHClaqを加え、pHを2.1にした以外は、実施例2と同様に行い、本発明の銅化合物担持酸化タングステン粉末を得た。元素分析によって測定されたxは、1.2であった。実施例4酸化タングステン粉末5gを濃度0.025質量の塩化銅水溶液200mL酸化タングステンに対して銅として1質量部相当に添加し、pH4.4の混合溶液を得た。この混合溶液に対して、pH調製を行わずに、銅に対して2倍モル量のヨウ化ナトリウムを添加し、30分間攪拌したヨウ素イオン添加工程。その後、吸引ろ過にて洗浄回収し、120°Cで1昼夜乾燥後、メノウ乳鉢にて粉砕し、銅化合物担持酸化タングステン粉末を得た。元素分析によって測定されたxは、1.2であった。実施例5酸化タングステンに対して銅として20質量部相当にした以外は、実施例1と同様に行い、銅化合物担持酸化タングステン粉末を得た。元素分析によって測定されたxは、1.5であった。比較例1酸化タングステン粉末5gを濃度0.0025質量の塩化銅水溶液200mL酸化タングステンに対して銅として0.1質量部相当に添加した。次いで、攪拌しながら90°C1時間加熱処理を行った後、吸引ろ過にて洗浄回収し、120°Cで1昼夜乾燥後、メノウ乳鉢にて粉砕し、銅イオンを修飾した酸化タングステン粉末を得た。比較例2CuCl22H2O粉末3gを溶かした200mLの水溶液に、銅に対して2倍モル量のヨウ化ナトリウムを添加し、室温で30分間攪拌したヨウ素イオン添加工程。その後、吸引ろ過にて洗浄回収し、120°Cで1昼夜乾燥後、メノウ乳鉢にて粉砕し、CuIx粉末を得た。元素分析によって測定されたxは、1.1であった。比較例3酸化タングステン粉末5gを濃度0.025質量の塩化銅水溶液200mL酸化タングステンに対して銅として1質量部相当に添加し、pH4.4の混合溶液を得た。この混合溶液に対して、pH調製を行わずに、銅に対して等モル量のヨウ化ナトリウムを添加し、30分間攪拌したヨウ素イオン添加工程。その後、吸引ろ過にて洗浄回収し、120°Cで1昼夜乾燥後、メノウ乳鉢にて粉砕し、CuIxx≦11担持酸化タングステン光触媒を得た。元素分析によって測定されたxは、0.9であった。比較例4酸化タングステン粉末5gを濃度0.125質量の塩化銅水溶液200mL酸化タングステンに対して銅として5質量部相当に添加し、pH4.4の混合溶液を得た。この混合溶液に対して、pH調製を行わずに、銅に対して等モル量のヨウ化ナトリウムを添加し、30分間攪拌したヨウ素イオン添加工程。その後、吸引ろ過にて洗浄回収し、120°Cで1昼夜乾燥後、メノウ乳鉢にて粉砕し、CuIxx≦15担持酸化タングステン光触媒を得た。元素分析によって測定されたxは、1.0であった。比較例5酸化チタン粉末5gを濃度0.0125質量の塩化銅水溶液200mL酸化タングステンに対して銅として0.5質量部相当に添加し、銅に対して4倍モル量のグルコースと8倍モル量のNaOHを加え、90度で1時間攪拌したヨウ素イオン添加工程。その後、吸引ろ過にて洗浄回収し、80°Cで1昼夜乾燥後、メノウ乳鉢にて粉砕し、CuxO担持酸化チタン光触媒を得た。以上の実施例1~5及び比較例1~4の光触媒粉末について得られた二酸化炭素発生速度脱臭機能、抗ファージ性能抗ウイルス活性の評価結果を表1に示す。上記の表1に示すとおり、本発明実施例1~5の混合原子価銅化合物担持酸化タングステンは、銅イオン担持酸化タングステン光触媒比較例1、化学量論的化合物CuI担持酸化タングステン光触媒比較例4と比べて、二酸化炭素の発生速度はほぼ同レベルでありながら、可視光照射下において、最大で3倍もの高い抗ウイルス性能を示した。さらに、本発明実施例1~5の混合原子価銅化合物担持酸化タングステンは、暗所下においても高い抗ウイルス性能を示した。比較例1、3、4の光触媒においては、暗所下においては、ほとんど抗ウイルス性能を示さない。これは、比較例1は銅1価成分を全く含まないためであり、比較例3,4はCuIx1<x<2の生成が不十分なためである。また、比較例2では、暗所、明所共に実施例1と同レベルの高い抗ウイルス性能を示すが、アセトアルデヒドの分解にほとんど活性を示さない。これは、CuI単独では可視光応答性の光触媒作用を示していないことを示している。また、比較例5では、暗所、明所共に実施例1よりも低い抗ウイルス性能を示し、またアセトアルデヒドの分解活性が実施例と比べると約6割程度に低いものであった。これは、CuxO/TiO2の光触媒作用が、本発明の混合原子価の銅化合物担持酸化タングステンよりも低いことを示している。以上から、本発明の混合原子価銅化合物担持酸化タングステンは、生産性が高く、可視光照射下において高い触媒活性を発現し得る、かつ、暗所下において高い抗ウイルス性能を発現し得ることがわかる。"